(57)【要約】【課題】導電性が高く、異常放電やターゲットの表面黒化のない酸化物ターゲットを提供する。【解決手段】インジウム（Ｉｎ）及びジスプロシウム（Ｄｙ）を含有する酸化物のターゲットであって、ＤｙＩｎＯ３で表される酸化物を含有することを特徴とする酸化物ターゲット。【選択図】なし【特許請求の範囲】
【請求項１】
インジウム（Ｉｎ）及びジスプロシウム（Ｄｙ）を含有する酸化物のターゲットであって、ＤｙＩｎＯ３で表される酸化物を含有することを特徴とする酸化物ターゲット。
【請求項２】
スズ（Ｓｎ）及びジスプロシウム（Ｄｙ）を含有する酸化物のターゲットあって、Ｄｙ２Ｓｎ２Ｏ７で表される酸化物を含有することを特徴とする酸化物ターゲット。
【請求項３】
インジウム（Ｉｎ）、スズ（Ｓｎ）及びジスプロシウム（Ｄｙ）を含有する酸化物のターゲットであって、Ｄｙ２Ｓｎ２Ｏ７で表される酸化物を含有することを特徴とする酸化物ターゲット。
【請求項４】
全カチオン金属元素に対するＳｎの含有量[Ｓｎ／（全カチオン金属元素）：原子比]が、Ｄｙの含有量［Ｄｙ／（全カチオン金属元素）：原子比］より多いことを特徴とする請求項３に記載の酸化物ターゲット。
【請求項５】
密度が６．５ｇ／ｃｍ３以上であることを特徴とする請求項１〜４のいずれかに記載の酸化物ターゲット。
【発明の詳細な説明】
【技術分野】
【０００１】
本発明は導電膜又は半導体を形成するときに使用する酸化物のターゲットに関する。さらに詳しくは、ジスプロシウムを含有する酸化物焼結体からなる酸化物ターゲットに関する。
【背景技術】
【０００２】
インジウムを主成分とする透明導電膜では、スズをドープした酸化インジウム（ＩＴＯ）が、一般的に使用されている。これは、スズのドーピングによりキャリヤーの濃度を向上し、導電性に優れた透明導電膜が得られるためである。
しかしながら、ＩＴＯ膜は、エッチング加工には強酸（例えば、王水等）を用いる必要があり、ＴＦＴ液晶用の電極に用いた場合、下地層の金属配線を腐食することがある等の難点を有している。さらに、スパッタリングによりＩＴＯ膜を作製する際に用いるＩＴＯターゲットは還元により黒化し易いため、その特性の経時変化が問題となっている。
【０００３】
ＩＴＯ膜よりもエッチングに優れると共に、ＩＴＯ膜と同等の導電性及び光透過率を有する透明導電膜及びそれを得るために好適なスパッタリングターゲットとして、酸化インジウムと酸化亜鉛からなるターゲットや透明導電膜が提案されている（特許文献１、２）。しかしながら、これら酸化インジウムと酸化亜鉛からなる透明導電膜は、弱酸でのエッチング速度が高いため、金属薄膜のエッチング液でもエッチングされ得る。従って、透明導電膜上に形成した金属薄膜をエッチングする場合、酸化インジウムと酸化亜鉛からなる透明導電膜も同時にエッチングされてしまうことがあり、透明導電膜上の金属薄膜だけを選択的にエッチングする場合には不適であった。
【０００４】
また、インジウムとランタノイド元素を含む透明導電膜は、有機ＥＬ用電極や、半透過・半反射ＬＣＤ電極として有用であることが報告されている（特許文献３−１０）。
しかしながら、ランタノイド系元素の酸化物は導電性がなく、これら酸化物を酸化インジウムに混合してターゲットを作製した場合、絶縁性の粒子がそのままターゲット中に存在し、スパッタリング中に異常放電を起こしたり、ターゲット表面が黒化したりして、スパッタ速度が低下する等の不都合が生じるおそれがあった。
【特許文献１】特開平６−２３４５６５号公報
【特許文献２】特開平７−２３５２１９号公報
【特許文献３】特開２００４−６８０５４号公報
【特許文献４】特開２００４−１１９２７２号公報
【特許文献５】特開２００４−１３９７８０号公報
【特許文献６】特開２００４−１４６１３６号公報
【特許文献７】特開２００４−１５８３１５号公報
【特許文献８】特開２００４−２４００９１号公報
【特許文献９】特開２００４−２９４６３０号公報
【特許文献１０】特開２００４−３３３８８２号公報
【発明の開示】
【発明が解決しようとする課題】
【０００５】
本発明は上述の問題に鑑みなされたものであり、導電性が高く、異常放電やターゲットの表面黒化のない酸化物ターゲットを提供することを目的とする。
【課題を解決するための手段】
【０００６】
本発明によれば、以下の酸化物ターゲット（以下、単にターゲットという）等が提供される。
１．インジウム（Ｉｎ）及びジスプロシウム（Ｄｙ）を含有する酸化物のターゲットであって、ＤｙＩｎＯ３で表される酸化物を含有することを特徴とする酸化物ターゲット。
２．スズ（Ｓｎ）及びジスプロシウム（Ｄｙ）を含有する酸化物のターゲットあって、Ｄｙ２Ｓｎ２Ｏ７で表される酸化物を含有することを特徴とする酸化物ターゲット。
３．インジウム（Ｉｎ）、スズ（Ｓｎ）及びジスプロシウム（Ｄｙ）を含有する酸化物のターゲットであって、Ｄｙ２Ｓｎ２Ｏ７で表される酸化物を含有することを特徴とする酸化物ターゲット。
４．全カチオン金属元素に対するＳｎの含有量[Ｓｎ／（全カチオン金属元素）：原子比]が、Ｄｙの含有量［Ｄｙ／（全カチオン金属元素）：原子比］より多いことを特徴とする３に記載の酸化物ターゲット。
５．密度が６．５ｇ／ｃｍ３以上であることを特徴とする１〜４のいずれかに記載の酸化物ターゲット。
【発明の効果】
【０００７】
本発明の酸化物ターゲットは、ジスプロシウム元素を含む所定構造の酸化物が含まれているため導電性に優れることから、異常放電のない酸化物ターゲットとなる。この酸化物ターゲットは、スパッタリングターゲット、エレクトロンビーム用ターゲット、又はイオンプレーティング用ターゲットとして利用され、薄膜形成用原料となる。
【発明を実施するための最良の形態】
【０００８】
本発明の酸化物ターゲットの第一の態様は、インジウム（Ｉｎ）及びジスプロシウム（Ｄｙ）を含有する酸化物の焼結体からなるターゲットであって、ＤｙＩｎＯ３で表される酸化物を含有することを特徴とする（以下、このターゲットをターゲットＩという）。
このターゲットＩを用いた場合、単にＩｎ２Ｏ３及びＤｙ２Ｏ３からなるターゲットの場合に比べ、ターゲットの導電性が高く、また、ターゲット表面の黒化が少なくスパッタリング中の異常放電もなく安定したスパッタリング状態が保たれる。これにより、ＩＴＯ膜と同等の光透過率を有する透明導電膜や、酸化インジウム・酸化亜鉛からなる酸化物半導体膜と同等の光透過性を有する酸化物半導体膜が安定して得られる。
【０００９】
ターゲットＩは、ＤｙＩｎＯ３で表される形態の酸化物を含んでいるものであり、ターゲットを構成する焼結体の好ましい例としては、以下のものが挙げられる。
（ａ）ＤｙＩｎＯ３
（ｂ）ＤｙＩｎＯ３とＩｎ２Ｏ３の混合物
（ｃ）ＤｙＩｎＯ３とＤｙ２Ｏ３の混合物
これらのうち、（ａ），（ｂ）の焼結体が好ましい。この場合、Ｙｂ２Ｏ３が単独で存在することがなく、スパッタリング中の異常放電を抑えることが出来る。尚、ターゲット中の酸化物の構造は、Ｘ線回折測定により得られるチャートから同定する。後述するターゲットII及びIIIも同様である。（ｃ）の場合、Ｙｂ２Ｏ３が単独で存在するようになり、異常放電を発生する場合がある。
【００１０】
このターゲットにおいて、ＤｙとＩｎの合計に占めるＤｙの割合（原子比：Ｄｙ／（Ｄｙ＋Ｉｎ））は、好ましくは０．００１〜０．５、より好ましくは、０．０１〜０．２、特に好ましくは、０．０１〜０．１５である。０．００１未満では、Ｄｙ原子の添加効果が得られなくなるおそれがあり、０．５を超えると、Ｄｙ２Ｏ３が単独で存在するようになり、ターゲット中に絶縁物であるＤｙ２Ｏ３が粒状に存在するようになり、ターゲットの抵抗値が大きくなりすぎて、スパッタリング時に異常放電等の問題を起こす場合がある。また、ターゲット自体の強度が低下し、ターゲット製造工程の中の焼結工程で割れたり、変形したりする問題がある。
【００１１】
ターゲットにおけるＤｙとＩｎの原子比は、焼結前の原料であるインジウム化合物とジスプロシウム化合物の混合比を調整することにより制御できる。焼結前の混合比により、化学量論比率に見合うインジウム化合物とジスプロシウム化合物からなるＤｙＩｎＯ３等のジスプロシウム・インジウム化合物が生成し、残りのインジウム化合物が結晶性物質又は非晶質物質等として存在するものと推定される。
【００１２】
ターゲットＩの製造方法としては、例えば、原料物質としてインジウム原子を含む化合物とジスプロシウム原子を含む化合物を使用して、これらの混合物を焼結する方法が挙げられる。
インジウム原子を含む化合物としては、酸化インジウム、水酸化インジウム等が挙げられる。好ましくは、酸化インジウムである。
ジスプロシウム原子を含む化合物としては、酸化ジスプロシウム、蓚酸ジスプロシウム、炭酸ジスプロシウム、硝酸ジスプロシウム等が挙げられる。好ましくは、酸化ジスプロシウム、炭酸ジスプロシウムである。
【００１３】
上記の出発原料は、ビーズミル等により粉砕混合することが好ましい。これにより、原料を均一に混合でき、また、原料の粒径を小さくできる。
原料の平均粒径は、３μｍ以下、好ましくは１μｍ以下、より好ましくは、０．８μｍ以下である。３μｍ超になると、例えば、Ｄｙ２Ｏ３がそのままターゲット中に絶縁性の粒子として存在するので、異常放電の原因となる場合がある。ＤｙＩｎＯ３の生成は、Ｘ線回折により確認できる。
原料粉体を所定の形状に成形したものを焼成する。焼成条件は、１０００〜１６００℃である。好ましくは、１２００〜１５００℃、より好ましくは、１２５０〜１４５０℃である。１０００℃未満では、Ｄｙ２Ｏ３の反応性が低く、ＤｙＩｎＯ３が生成しない場合がある。１６００℃超では、Ｉｎ２Ｏ３の昇華や熱分解が起こり組成が変化したり、生成したＤｙＩｎＯ３が分解したりする場合がある。
本発明では、焼結体がＤｙＩｎＯ３を含有するが、この形態の酸化物は、上記の焼結によって形成することができる。生成されるＤｙＩｎＯ３の粒径は、ＥＰＭＡのマッピングにより測定することができる。ＤｙＩｎＯ３の粒径は１０μｍ以下であり、好ましくは５μｍ以下がよい。１０μｍ超のＤｙＩｎＯ３の粒子が存在する場合、粒子周辺の導電性の差により異常放電を起こす場合がある。１０μｍ以下では異常放電が抑えられ、安定したスパッタリングができるようになる。
【００１４】
本発明の酸化物ターゲットの第二の態様は、スズ（Ｓｎ）及びジスプロシウム（Ｄｙ）を含有する酸化物の焼結体からなるターゲットであって、Ｄｙ２Ｓｎ２Ｏ７で表される酸化物を含有することを特徴とする（以下、このターゲットをターゲットIIという）。
このターゲットIIを用いた場合、単にＳｎＯ２及びＤｙ２Ｏ３からなるターゲットの場合に比べ、ターゲット表面の黒化がなくスパッタリング中の異常放電もなく安定したスパッタリング状態が保たれる。
【００１５】
ターゲットIIは、Ｄｙ２Ｓｎ２Ｏ７で表される形態の酸化物を含んでいるものであり、ターゲットを構成する焼結体の好ましい例としては、以下のものが挙げられる。
（ａ）Ｄｙ２Ｓｎ２Ｏ７
（ｂ）Ｄｙ２Ｓｎ２Ｏ７とＳｎＯ２の混合物
（ｃ）Ｄｙ２Ｓｎ２Ｏ７とＤｙ２Ｏ３の混合物
（ｄ）Ｄｙ２Ｓｎ２Ｏ７とＳｎＯ２とＤｙ２Ｏ３の混合物
上記のうち、（ｂ）の焼結体が好ましい。
【００１６】
このターゲットにおいて、ＤｙとＳｎの合計に占めるＤｙの割合（原子比：Ｄｙ／（Ｄｙ＋Ｓｎ））は、好ましくは０．００１〜０．５であり、より好ましくは０．０１〜０．２、特に好ましくは、０．０１〜０．１５である。０．００１未満では、Ｄｙの添加効果が得られないおそれがあり、０．５を超えると、Ｄｙ２Ｏ３が単独で存在するようになり、ターゲットの抵抗値が大きくなりすぎて、スパッタリング時に異常放電等の問題を起こす場合がある。尚、そのような場合には、ＲＦスパッタリング法を採用することにより、異常放電を抑えることができる場合がある。
【００１７】
上記のＤｙとＳｎの原子比は焼結前のスズ化合物とジスプロシウム化合物の混合比を調整することにより制御できる。焼結前に混合比により、化学量論比率に見合うスズ化合物とジスプロシウム化合物からなるＤｙ２Ｓｎ２Ｏ７等のジスプロシウム・スズの酸化物が生成し、残りのスズ化合物が結晶性物質又は非晶質物質等として存在するものと推定される。
【００１８】
ターゲットIIの製造方法としては、例えば、原料物質としてスズ原子を含む化合物とジスプロシウム原子を含む化合物を使用して、これらの混合物を焼結する方法が挙げられる。
スズ原子を含む化合物としては、酸化スズ（酸化第一スズ、酸化第二スズ）、メタスズ酸等が挙げられる。好ましくは、酸化スズ（酸化第二スズ）である。
ジスプロシウム原子を含む化合物は、上述したターゲットＩと同様である。
【００１９】
上記の出発原料は、ビーズミル等により粉砕混合することが好ましい。これにより、原料を均一に混合でき、また、原料の粒径を小さくできる。
原料の平均粒径は、３μｍ以下、好ましくは１μｍ以下、より好ましくは、０．８μｍ以下である。３μｍ超になると、例えばＤｙ２Ｏ３がそのままターゲット中に絶縁性の粒子として存在するので、異常放電の原因となる場合がある。Ｄｙ２Ｓｎ２Ｏ７の生成は、Ｘ線回折により確認できる。
【００２０】
原料粉体を所定の形状に成形したものを焼成する。焼成条件は、１０００〜１６００℃である。好ましくは、１２００〜１５００℃、より好ましくは、１２５０〜１４５０℃である。１０００℃未満では、Ｄｙ２Ｏ３の反応性が低く、Ｄｙ２Ｓｎ２Ｏ７の生成が見られない場合がある。１６００℃超では、Ｄｙ２Ｏ３の昇華や熱分解が起こり組成が変化したり、生成したＤｙ２Ｓｎ２Ｏ７が分解したりする場合がある。
本発明では、焼結体がＤｙ２Ｓｎ２Ｏ７を含有するが、この形態の酸化物は、上記の焼結によって形成することができる。生成されるＤｙ２Ｓｎ２Ｏ７の粒径は、ＥＰＭＡのマッピングにより測定することができる。Ｄｙ２Ｓｎ２Ｏ７の粒径は、１０μｍ以下であり、好ましくは５μｍ以下がよい。１０μｍ超のＤｙ２Ｓｎ２Ｏ７の粒子が存在する場合、粒子周辺の導電性の差により異常放電を起こしたりする場合がある。１０μｍ以下では異常放電が抑えられ、安定したスパッタリングができるようになる。
【００２１】
本発明の酸化物ターゲットの第三の態様は、インジウム（Ｉｎ）、スズ（Ｓｎ）及びジスプロシウム（Ｄｙ）を含有する酸化物の焼結体からなるターゲットであって、Ｄｙ２Ｓｎ２Ｏ７で表される酸化物を含有することを特徴とする（以下、このターゲットをターゲットIIIという）。
このターゲットIIIを用いた場合、単にＩｎ２Ｏ３、ＳｎＯ２及びＤｙ２Ｏ３からなるターゲットの場合に比べ、ターゲットの導電性が高く、また、スパッタリング中の異常放電もなく、さらにターゲット表面の黒化がなく安定したスパッタリング状態が保たれる。
【００２２】
ターゲットIIIは、Ｄｙ２Ｓｎ２Ｏ７で表される形態の酸化物を含んでいるものであり、ターゲットを構成する焼結体の好ましい例としては、以下のものが挙げられる。
（ａ）Ｄｙ２Ｓｎ２Ｏ７とＩｎ２Ｏ３の混合物
（ｂ）Ｄｙ２Ｓｎ２Ｏ７とＩｎ２Ｏ３とＳｎＯ２の混合物
（ｃ）Ｄｙ２Ｓｎ２Ｏ７とＤｙＩｎＯ３とＩｎ２Ｏ３の混合物
（ｄ）Ｄｙ２Ｓｎ２Ｏ７とＤｙＩｎＯ３とＳｎＯ２の混合物
上記のうち、（ａ）又は（ｂ）からなる焼結体が好ましい。
【００２３】
このターゲットにおいて、Ｄｙの原子比（Ｄｙ／（Ｄｙ＋Ｉｎ＋Ｓｎ））は、好ましくは０．００１〜０．５であり、より好ましくは０．０１〜０．２、特に好ましくは０．０１〜０．１５である。０．００１未満では、Ｄｙの添加効果が得られないおそれがあり、０．５を超えると、Ｄｙ２Ｏ３が単独で存在するようになり、ターゲットの抵抗値が大きくなりすぎて、スパッタリング時に異常放電等の問題を起こす場合がある。また、ターゲット自体の強度が低下し、スパッタリング時にターゲットが割れる等の問題が発生する場合もある。
【００２４】
また、全カチオン金属元素に対するＳｎの含有量[Ｓｎ／（全カチオン金属）：原子比]が、全カチオン金属元素に対するＤｙの含有量［Ｄｙ／（全カチオン金属）：原子比］より多いことが好ましい。即ち、下記式の関係を満たすことが好ましい。
Ｄｙ／（全カチオン金属元素）＜Ｓｎ／（全カチオン金属元素）
これは、ＤｙとＳｎは反応しやすいため、Ｄｙ２Ｓｎ２Ｏ７が生成しやすいことによる。即ち、ＤｙがＳｎより過剰に存在する場合は、Ｓｎのほぼ全てがＤｙにより消費されることから、主にＤｙＩｎＯ３が生成される。その結果、Ｉｎ２Ｏ３へのＳｎのドーピング量が減少するため、ターゲットのバルク抵抗が上昇する場合がある。
一方、上記式を満たすようにＤｙの含有量をＳｎの含有量より少なくした場合、ＤｙはＳｎにより消費されるが、過剰のＳｎはＩｎ２Ｏ３にドープされる。これにより、ターゲットの抵抗値は小さくなり、安定したスパッタリングの状態が保てるようになる。
【００２５】
尚、Ｓｎの含有量[原子比：Ｓｎ／（Ｄｙ＋Ｉｎ＋Ｓｎ）]は、上述した関係を満たし、かつ、０．０３〜０．４５の範囲が好ましく、特に０．０５〜０．３の範囲が好ましい。
【００２６】
上記のＤｙ、Ｉｎ及びＳｎの原子比は、焼結前のインジウム化合物とスズ化合物とジスプロシウム化合物の混合比を調整することにより得られる。焼結前に混合比により、化学量論比率に見合うスズ化合物とジスプロシウム化合物からなるＤｙ２Ｓｎ２Ｏ７等のジスプロシウム・スズ化合物が生成し、残りのインジウム化合物とスズ化合物が結晶性物質又は非晶質物質等として存在するものと推定される。
【００２７】
ターゲットIIIの製造方法としては、例えば、原料物質としてインジウム原子を含む化合物、スズ原子を含む化合物及びジスプロシウム原子を含む化合物を使用して、これらの混合物を焼結する方法が挙げられる。
インジウム原子を含む化合物、スズ原子を含む化合物及びジスプロシウム原子を含む化合物の具体例は、上述したターゲットＩ又はIIと同様である。
【００２８】
原料粉体を所定の形状に成形したものを焼成する。焼成条件は、１０００〜１６００℃である。好ましくは、１２００〜１５００℃、より好ましくは、１２５０〜１４５０℃である。１０００℃未満では、Ｄｙ２Ｏ３の反応性が低く、Ｄｙ２Ｓｎ２Ｏ７の生成が見られない場合がある。１６００℃超では、Ｉｎ２Ｏ３の昇華や熱分解が起こり組成が変化したり、生成したＤｙ２Ｓｎ２Ｏ７が分解したりする場合がある。
本発明では、焼結体がＤｙ２Ｓｎ２Ｏ７を含有するが、この形態の酸化物は、焼結反応（熱反応）によって、形成することができる。
生成されるＤｙ２Ｓｎ２Ｏ７の粒径は、ＥＰＭＡのマッピングにより測定することができる。Ｄｙ２Ｓｎ２Ｏ７の粒径は、１０μｍ以下であり、好ましくは５μｍ以下がよい。１０μｍ超のＤｙ２Ｓｎ２Ｏ７の粒子が存在する場合、粒子周辺の導電性の差により異常放電を起こしたりする場合がある。１０μｍ以下では異常放電が抑えられ、安定したスパッタリングができるようになる。
【００２９】
本発明のターゲットＩ〜IIIでは、ターゲットを構成する焼結体の密度が、好ましくは６．５ｇ／ｃｍ３以上、より好ましくは６．６〜７．２ｇ／ｃｍ３である。焼結体の密度が６．５ｇ／ｃｍ３未満では、ターゲット表面が黒化したりして異常放電が発生したりする場合がある。
密度の高い焼結体を得るには、焼成前の成形工程に冷間静水圧（ＣＩＰ）等で成形したり、熱間静水圧（ＨＩＰ）等により焼結することが好ましい。
【００３０】
本発明のターゲットを構成する焼結体は導電性が高い。具体的に、バルク抵抗を５Ωｃｍ以下にすることができる。さらに、１Ωｃｍ以下も可能である。本発明においては、特に、本発明においては、特に、Ｄｙ／（Ｄｙ＋Ｓｎ＋Ｉｎ）＜Ｓｎ／（Ｄｙ＋Ｓｎ＋Ｉｎ）の組成にすることによりバルク抵抗を小さくすることができる。
尚、異常放電等のトラブルを低減するために、バルク抵抗は２ＭΩｃｍ未満であることが好ましい。
【００３１】
本発明のターゲットを使用して導電性膜を成膜できる。成膜の方法としては、ＲＦマグネトロンスパッタリング法、ＤＣマグネトロンスパッタリング法、エレクトロンビーム蒸着法、イオンプレーティング法等が使用できる。なかでもＲＦマグネトロンスパッタ法が好適に使用される。ターゲットのバルク抵抗が１Ωｃｍを超える場合、ＲＦマグネトロンスパッタリング法を採用すれば、異常放電なしに安定したスパッタリング状態が保たれる。尚、ターゲットのバルク抵抗が１Ωｃｍ以下である場合には、工業的に有利なＤＣマグネトロンスパッタリング法を採用することもできる。
これにより、異常放電なしに安定したスパッタリング状態が保たれ、工業的に連続して安定な成膜が可能となる。
【００３２】
尚、酸化インジウムと酸化亜鉛からなる透明薄膜は、スパッタリングによる成膜中に大量の酸素を存在させることで酸化物半導体として利用できることが知られている（米国公開２００５／１９９９５９）。本発明においても、スパッタリング成膜中に大量の酸素を存在させることにより、その薄膜中のキャリヤー密度を制御することができるため、酸化物半導体としての利用が可能である。
【実施例】
【００３３】
実施例及び比較例で作製したターゲットの特性の測定方法を以下に示す。
（１）密度
一定の大きさに切り出したターゲットの、重量と外形寸法より算出した。
（２）ターゲット中の各元素の原子比
ＩＣＰ（Ｉｎｄｕｃｔｉｖｅｌｙ  Ｃｏｕｐｌｅｄ  Ｐｌａｓｍａ）測定により、各元素の存在量を測定した。
（３）ターゲットのバルク抵抗
抵抗率計（三菱油化製、ロレスタ）を使用し四探針法により測定した。
（４）ターゲット中に存在する酸化物の構造
Ｘ線回折により得られたチャートを分析することにより酸化物の構造を同定した。
【００３４】
実施例１
酸化インジウム４５０ｇと酸化ジスプロシウム５５０ｇとを混合させて、湿式ビーズミルにて約５時間粉砕・混合した後、乾燥造粒し、φ０．１〜数ｍｍの粉体を得た。
次いで、上記で得られた粉末を１０ｍｍφの金型に挿入し、金型プレス成形機により１００ｋｇ／ｃｍ２の圧力で予備成形を行った。次に、冷間静水圧プレス成形機により４ｔ／ｃｍ２の圧力で圧密化した後、１３５０℃で１０時間焼成して焼結体を得た。この焼結体をターゲット（研削、研磨、バッキングプレートへの貼り付け）に加工した。
【００３５】
得られたターゲットについて、Ｘ線回折測定を行った結果、ＤｙＩｎＯ３及びＩｎ２Ｏ３を主成分とする酸化物からなることが確認された。
図１に、ターゲットのＸ線チャートを示す。
ＩＣＰ分析の結果、原子比[Ｄｙ／（Ｄｙ＋Ｉｎ）]は０．４７であった。
ＥＰＭＡ（Ｅｌｅｃｔｒｏｎ  Ｐｒｏｂｅ  Ｍｉｃｒｏ  Ａｎａｌｙｚｅｒ）による焼結体の面内の元素分布測定により、Ｉｎ、Ｄｙの分散状態を確認した。その結果、その組成は実質的に均一であった。
また、ターゲットの密度は、６．９４ｇ／ｃｍ３であり、バルク抵抗は１．６ＭΩｃｍであった。
【００３６】
実施例２
酸化スズ４５０ｇと酸化ジスプロシウム５５０ｇとを混合させて、湿式ビーズミルにて約５時間粉砕・混合し、乾燥造粒した。
次いで、得られた粉末を１０ｍｍφの金型に挿入し、金型プレス成形機により１００ｋｇ／ｃｍ２の圧力で予備成形を行った。次に、冷間静水圧プレス成形機により４ｔ／ｃｍ２の圧力で圧密化した後、１３５０℃で１０時間焼成して焼結体としターゲットに加工した。
【００３７】
この様にして得られたターゲットは、Ｘ線回折測定の結果、Ｄｙ２Ｓｎ２Ｏ７及びＳｎＯ２を主成分とする酸化物からなることが確認された。
図２に、ターゲットのＸ線チャートを示す。
ＩＣＰ分析の結果、原子比[Ｄｙ／（Ｄｙ＋Ｓｎ）]は０．４９であった。
ＥＰＭＡによる焼結体の面内の元素分布測定により、Ｓｎ、Ｄｙの分散状態を確認したが、その組成は実質的に均一であった。また、ターゲットの密度は、６．８７ｇ／ｃｍ３であり、バルク抵抗は１．２ＭΩｃｍであった。
【００３８】
実施例３〜１１
酸化インジウム、酸化スズ及び酸化ジスプロシウムの各粉末を、それぞれ表１に示す配合量にて混合し、湿式ビーズミルにて約５時間粉砕・混合し、乾燥造粒した。
次いで、得られた粉末を１０ｍｍφの金型に挿入し、金型プレス成形機により１００ｋｇ／ｃｍ２の圧力で予備成形を行った。次に、冷間静水圧プレス成形機により４ｔ／ｃｍ２の圧力で圧密化した後、１３５０℃で１０時間焼成して焼結体としターゲットに加工した。
【００３９】
【表１】
2008075126.tif 000002
【００４０】
この様にして得られたターゲットは、Ｘ線回折測定の結果、Ｄｙ２Ｓｎ２Ｏ７及びＩｎ２Ｏ３を主成分とすることが確認された。
図３−１１に、それぞれ実施例３−１１で作製したターゲットのＸ線チャートを示す。
表２にターゲットのＩＣＰ分析の結果、ＥＰＭＡによる面内の元素分布測定結果、密度及びバルク抵抗を示す。
【００４１】
【表２】
2008075126.tif 000003
【００４２】
比較例１
酸化インジウム１００ｇ、酸化スズ１００ｇ及び酸化ジスプロシウム８００ｇを混合させて、ドライビーズミルにて約５時間粉砕・混合後、スプレードライヤーにて乾燥した。
次いで、上記で得られた粉末を１０ｍｍφの金型に挿入し、金型プレス成形機により１００ｋｇ／ｃｍ２の圧力で予備成形を行った。次に、冷間静水圧プレス成形機により４ｔ／ｃｍ２の圧力で圧密化した後、１３５０℃で１０時間焼成した。
【００４３】
炉から取出した状態の焼結体には、多くのクラックが発生し、また、割れが観測され、ターゲット（研削、研磨、バッキングプレートへの貼り付け）加工が実施できなかった。
この焼結体は、Ｘ線回折測定の結果、酸化ジスプロシウムを主成分とする酸化物からなる焼結体であることが確認された。
ＩＣＰ分析の結果、原子比[Ｄｙ／（Ｄｙ＋Ｓｎ＋Ｉｎ）]は０．７６であった。
ＥＰＭＡによる焼結体の面内の元素分布測定により、Ｉｎ、Ｓｎ、Ｄｙの分散状態を確認した結果、その組成は実質的に不均一であった。また、バルク抵抗は２ＭΩｃｍ以上であった。
【産業上の利用可能性】
【００４４】
本発明のターゲットは、液晶表示装置（ＬＣＤ）用透明導電膜、エレクトロルミネッセンス（ＥＬ）表示素子用透明導電膜、太陽電池用透明導電膜等、種々の用途の透明導電膜、酸化物半導体膜をスパッタリング法により得るためのターゲットとして好適である。例えば、有機ＥＬ素子の電極や、半透過・半反射ＬＣＤ用の透明導電膜、液晶駆動用酸化物半導体膜、有機ＥＬ素子駆動用酸化物半導体膜を得ることができる。
【図面の簡単な説明】
【００４５】
【図１】実施例１で作製したターゲットのＸ線チャートである。
【図２】実施例２で作製したターゲットのＸ線チャートである。
【図３】実施例３で作製したターゲットのＸ線チャートである。
【図４】実施例４で作製したターゲットのＸ線チャートである。
【図５】実施例５で作製したターゲットのＸ線チャートである。
【図６】実施例６で作製したターゲットのＸ線チャートである。
【図７】実施例７で作製したターゲットのＸ線チャートである。
【図８】実施例８で作製したターゲットのＸ線チャートである。
【図９】実施例９で作製したターゲットのＸ線チャートである。
【図１０】実施例１０で作製したターゲットのＸ線チャートである。
【図１１】実施例１１で作製したターゲットのＸ線チャートである。
【図１】
2008075126.tif 000004
【図２】
2008075126.tif 000005
【図３】
2008075126.tif 000006
【図４】
2008075126.tif 000007
【図５】
2008075126.tif 000008
【図６】
2008075126.tif 000009
【図７】
2008075126.tif 000010
【図８】
2008075126.tif 000011
【図９】
2008075126.tif 000012
【図１０】
2008075126.tif 000013
【図１１】
2008075126.tif 000014